ЗАЩИТНАЯ ТКАНЬ ДЛЯ ОДЕЖДЫ СПЕЦИАЛЬНОГО НАЗНАЧЕНИЯ (ВАРИАНТЫ)

Полезная модель относится к тканям с высокими огнестойкостью и теплостойкостью, повышенной водонепроницаемостью и предназначена для изготовления одежды для защиты от воздействия высокой температуры, воды и других вредных факторов при тушении пожаров и проведении аварийно-спасательных работ.
Известна защитная ткань на основе текстильного материала с полимерным покрытием из двух слоев пластифицированного поливинилхлорида, содержащего антипирен (авторское свидетельство СССР 963883, кл. В32В 27/18, D06N 3/06, опубл. 07.10.1982).
К недостаткам известной ткани относятся низкие огнестойкость, теплостойкость и водонепроницаемость, а также повышенная жесткость покрытия в процессе длительной эксплуатации.
Известна защитная одежда от теплового воздействия, которая имеет наружный слой, выполненный из арамидной пряжи с нанесенной на его внешнюю поверхность окрашенной фторполимерной или силоксановой композиции (патент РФ №2127536 на изобретение, кл. A41D 13/00, А62В 17/00 опубл. 20.03.1999 - прототип).
К недостаткам известного наружного слоя защитной одежды относятся пониженные огнестойкость, теплостойкость и водонепроницаемость в процессе эксплуатации из-за наличия в составе ткани только одной крученой арамидной пряжи, а также из-за отсутствия пропитки полимерной эмульсией.
Техническим результатом полезной модели является создание новой защитной ткани для одежды специального назначения, обладающей повышенными огнестойкостью, теплостойкостью и водонепроницаемостью в процессе эксплуатации.
2
Технический результат по первому варианту достигается в защитной ткани для одежды специального назначения, состоящей из переплетения нитей основы и утка, выполненных из арамидных волокон, и покрытая полимерной композицией, согласно полезной модели, пропитана полимерной эмульсией, причем по основе и утку содержит комплексные нити и крученую пряжу, при этом поверхностная плотность ткани составляет 80÷430 г/м при соотношении общей массы нитей по основе и по утку (0,15÷4,5) и соотношении общей массы комплексных нитей и крученой пряжи (0,15÷3,5).
В такой защитной ткани для одежды специального назначения по первому варианту предпочтительно:
- соотношение массы комплексных нитей и крученой пряжи по основе и соответственно по утку составляет (0,14÷3,5);
2
2
- масса комплексных нитей по основе составляет 17,5÷67,5 г/м, по утку - 22,0÷85,0 г/м;
2
2
- масса крученой пряжи по основе составляет 20,5÷123,0 г/м, а по утку - 25,5÷152,0 г/м;
полимерная эмульсия пропитки выполнена на основе фторорганических или силоксановых соединений;
- полимерная композиция покрытия выполнена на основе хлорсульфированного полиэтилена, или полихлоропренового и бутадиен-нитрильного каучука, фторкаучука, низкомолекулярного силоксанового каучука;
- полимерная композиция покрытия выполнена на основе поливинилхлоридной смолы.
2
Технический результат по второму варианту достигается в защитной ткани для одежды специального назначения, состоящей из переплетения нитей основы и утка, выполненных из арамидных волокон, и покрытой полимерной композицией, согласно полезной модели, пропитана полимерной эмульсией, причем по основе содержит комплексные нити, а по утку - комплексные нити и крученую пряжу, при этом поверхностная плотность ткани составляет 110÷590 г/м при соотношении общей массы нитей по основе и по утку (0,1÷3,0) и соотношении общей массы комплексных нитей и крученой пряжи (0,3÷11,0).
В такой защитной ткани для одежды специального назначения по второму варианту предпочтительно:
- соотношение массы комплексных нитей и крученой пряжи по утку составляет (0,1÷5,0);
2
2
- масса комплексных нитей по основе составляет 47,5÷183,0 г/м, а по утку - 36,5÷141,0 г/м;
- масса крученой пряжи по утку составляет 29,0÷263,5 г/м;
- полимерная эмульсия пропитки выполнена на основе фторорганических или силоксановых соединений;
- полимерная композиция покрытия выполнена на основе хлорсульфированного полиэтилена, или полихлоропренового и бутадиен-нитрильного каучука, фторкаучука, низкомолекулярного силоксанового каучука;
- полимерная композиция покрытия выполнена на основе поливинилхлоридной смолы.
2
Технический результат по третьему варианту достигается в защитной ткани для одежды специального назначения, состоящей из переплетения нитей основы и утка, выполненных из арамидных волокон, и покрытой полимерной композицией, согласно полезной модели, пропитана полимерной эмульсией, причем по основе содержит крученую пряжу, а по утку - комплексные нити и крученую пряжу, при этом поверхностная плотность составляет 70÷405 г/мпри соотношении общей массы нитей по основе и по утку (0,1÷3,5) и соотношении общей массы комплексных нитей и крученой пряжи (0,1÷1,6).
В такой защитной ткани для одежды специального назначения по третьему варианту предпочтительно:
- соотношение массы комплексных нитей и крученой пряжи по утку составляет (0,1÷3,5);
2
- масса комплексных нитей по утку составляет 22,0÷85,0 г/м;
2
2
- масса крученой пряжи по основе составляет 27,0÷168,0 г/м, а по утку - 25,5÷154,0 г/м;
- полимерная эмульсия пропитки выполнена на основе фторорганических или силоксановых соединений;
- полимерная композиция покрытия выполнена на основе хлорсульфированного полиэтилена, или полихлоропренового и бутадиен-нитрильного каучука, фторкаучука, низкомолекулярного силоксанового каучука;
- полимерная композиция покрытия выполнена на основе поливинилхлоридной смолы.
2
Технический результат по четвертому варианту достигается в защитной ткани для одежды специального назначения, состоящей из переплетения нитей основы и утка, выполненных из арамидных волокон, и покрытой полимерной композицией, согласно полезной модели, пропитана полимерной эмульсией, причем по основе содержит комплексные нити, а по утку - крученую пряжу, при этом поверхностная плотность составляет 80÷380 г/м при соотношении массы нитей по основе и по утку (0,2÷6,0) и соотношении массы комплексных нитей и крученой пряжи (0,2÷6,0).
В такой защитной ткани для одежды специального назначения по четвертому варианту предпочтительно:
2
- масса комплексных нитей по основе составляет 48,0÷184,0 г/м;
2
- масса крученой пряжи по утку составляет 32,0÷194,5 г/м;
- полимерная эмульсия пропитки выполнена на основе фторорганических или силоксановых соединений;
- полимерная композиция покрытия выполнена на основе хлорсульфированного полиэтилена, или полихлоропренового и бутадиен-нитрильного каучука, фторкаучука, низкомолекулярного силоксанового каучука;
- полимерная композиция покрытия выполнена на основе поливинилхлоридной смолы.
2
Технический результат по пятому варианту достигается в защитной ткани для одежды специального назначения, состоящей из переплетения нитей основы и утка, выполненных из арамидных волокон, и покрытой полимерной композицией, согласно полезной модели, пропитана полимерной эмульсией, причем по основе содержит крученую пряжу, а по утку - комплексные нити, при этом поверхностная плотность составляет 80÷370 г/м при соотношении массы нитей по основе и по утку (0,1÷3,5) и соотношении массы комплексных нитей и крученой пряжи (0,3÷7,5).
В такой защитной ткани для одежды специального назначения по пятому варианту предпочтительно:
2
- масса комплексных нитей по утку составляет 52,0÷200,0 г/м;
2
- масса крученой пряжи по основе составляет 28,0÷168,0 г/м;
- полимерная эмульсия пропитки выполнена на основе фторорганических или силоксановых соединений;
- полимерная композиция покрытия выполнена на основе хлорсульфированного полиэтилена, или полихлоропренового и бутадиен-нитрильного каучука, фторкаучука, низкомолекулярного силоксанового каучука;
- полимерная композиция покрытия выполнена на основе поливинилхлоридной смолы.
2
Технический результат по шестому варианту достигается в защитной ткани для одежды специального назначения, состоящей из переплетения нитей основы и утка, выполненных из арамидных волокон, и покрытой полимерной эмульсией, согласно полезной модели, пропитана полимерной эмульсией, причем по основе и по утку содержит комплексные нити, при этом поверхностная плотность составляет 60÷345 г/м при соотношении массы нитей по основе и по утку (0,1÷33,0).
В такой защитной ткани для одежды специального назначения по шестому варианту предпочтительно:
2
2
- масса комплексных нитей по основе составляет 60,0÷225,0 г/м, а по утку - 6,5÷120,0 г/м;
- полимерная эмульсия пропитки выполнена на основе фторорганических или силоксановых соединений;
- полимерная композиция покрытия выполнена на основе хлорсульфированного полиэтилена, или полихлоропренового и бутадиен-нитрильного каучука, фторкаучука, низкомолекулярного силоксанового каучука;
- полимерная композиция покрытия выполнена на основе поливинилхлоридной смолы.
2
Технический результат по седьмому варианту достигается в защитной ткани для одежды специального назначения, состоящей из переплетения нитей основы и утка, выполненных из арамидных волокон, и покрытой полимерной композицией, согласно полезной модели, пропитана полимерной эмульсией, причем по основе и по утку содержит крученую пряжу, при этом поверхностная плотность составляет 60÷400 г/м при соотношении массы нитей по основе и по утку (0,1÷4,0).
В такой защитной ткани для одежды специального назначения по седьмому варианту предпочтительно:
2
2
- масса крученой пряжи по основе составляет 29,0÷175,0 г/м, а по утку - 43,0÷265,0 г/м;
- полимерная эмульсия пропитки выполнена на основе фторорганических или силоксановых соединений;
- полимерная композиция покрытия выполнена на основе хлорсульфированного полиэтилена, или полихлоропренового и бутадиен-нитрильного каучука, фторкаучука, низкомолекулярного силоксанового каучука;
- полимерная композиция покрытия выполнена на основе поливинилхлоридной смолы.
На чертеже, иллюстрирующем полезную модель, изображена защитная ткань для одежды специального назначения в разрезе.
Защитная ткань для одежды специального назначения включает переплетенные между собой нити 1 из арамидных волокон по основе и нити 2 из арамидных волокон по утку и имеет покрытие 3 из полимерной композиции и пропитку 4 из полимерной эмульсии.
Изготовление защитной ткани для одежды специального назначения по всем семи вариантам осуществляется следующим образом.
Защитная ткань для одежды специального назначения вырабатывается на бесчелночном станке СТБ 2-180. Ткань по основе и утку выполнена в соответствии с вариантами, заявленными в полезной модели. Далее полученная ткань подвергается пропитке водным раствором эмульсии фторорганических или силоксановых соединений из расчета 30-150 гр на 1 литр воды на сушильно-ширительной машине СШМ. Пропитка осуществляется методом плюсования с дальнейшими отжимом, сушкой при температуре 150°С в течение 2 мин с последующей термофиксацией при температуре 170-180°С в течение 1 мин. При покрытии защитной ткани полимерной композицией на основе хлорсульфированного полиэтилена, или полихлоропренового и бутадиен-нитрильного каучука, фторкаучука, низкомолекулярного силоксанового каучука полимерную композицию наносят на ткань ножевой или валковой раклей двумя-тремя штрихами с последующей вулканизацией при температуре 150-180°С в течение 2 мин. Полимерная композиция может быть нанесена на ткань каландровым способом, при котором происходит обкладка ткани полимерной композицией (за исключением низкомолекулярного силоксана) с одной стороны при температуре 70±10°С с последующей вулканизацией при температуре 150±10°С.При покрытии защитной ткани полимерной композицией на основе поливинилхлоридной смолы в смеситель типа СМ-200 загружают предварительно диспергированные на краскотерке все компоненты полимерной композиции перемешивают при температуре 90°С при общем времени набухания 30 минут. Далее смесь вальцуется на вальцах с температурой валков 135-145°С и перерабатывается в течение 20 минут до получения пластиката поливинилхлорида и в виде рулона снимается с вальцев в горячем состоянии. Далее на кашировальный агрегат типа КМ подается нагретый полимерная композиция в виде нагретого пластиката, который, проходя через зазор плавильных валов, образует калиброванную поливинилхлоридную пленку, а затем между плавильным и обрезиненным валами пленка дублируется с тканевой основой по всем семи вариантам и полученный материал наматывается в рулон.
В таблице приведены результаты испытаний по всем семи вариантам заявляемой защитной ткани для одежды специального назначения.
Приведенные в таблице результаты испытаний по всем семи вариантам заявляемой защитной ткани для одежды специального назначения показали, что заявляемая защитная ткань обладает повышенными огнестойкостью, теплостойкостью и водонепроницаемостью в процессе длительной эксплуатации.
Сопоставительный анализ предлагаемой полезной модели и прототипа выявляет наличие отличительных признаков у заявляемой защитной ткани для одежды специального назначения по сравнению с наиболее близким аналогом, что обеспечивает ей соответствие критерию «новизна».
Наличие отличительных признаков обеспечивает достижение положительного эффекта, выражающегося в создании новой защитной ткани для одежды специального назначения, обладающей повышенными огнестойкостью, теплостойкостью и водонепроницаемостью в процессе эксплуатации.
Применение заявляемой полезной модели при изготовлении изготовления одежды для защиты от воздействия высокой температуры, воды и других вредных факторов при тушении пожаров и проведении аварийно-спасательных работ, обеспечивает ей соответствие критерию «промышленная применимость».
Таблица
Варианты заявляемой полезной модели
Наименование характеристик защитной ткани
огне стойкость, сек.
тепло стойкость, t°C
водо непроницаемость, мм.вод.ст.
1
2
3
Первый вариант (основа: комплексные нити и крученая пряжа; уток: комплексные нити и крученая пряжа)
30÷40
300÷400
1100
Второй вариант (основа: комплексные нити, уток: комплексные нити и крученая пряжа)
30÷35
300÷400
1100
Третий вариант (основа: крученая пряжа; уток: комплексные нити и крученая пряжа)
35÷40
300÷400
1100
Четвертый вариант (основа: комплексные нити; уток: крученая пряжа)
35÷40
300÷400
1100
Пятый вариант (основа: крученая пряжа; уток: комплексные нити)
30÷40
300÷400
1100
Шестой вариант (основа: комплексные нити; уток: комплексные нити)
35÷40
300÷400
1500
Седьмой вариант (основа: крученая пряжа; уток: крученая пряжа)
30÷40
300÷400
1000